СПОСОБ ИЗГОТОВЛЕНИЯ ПОЛУПРОВОДНИКОВЫХ ВЕТВЕЙ ДЛЯ ТЕРМОЭЛЕКТРИЧЕСКОГО МОДУЛЯ И ТЕРМОЭЛЕКТРИЧЕСКИЙ МОДУЛЬ

1. Способ изготовления полупроводниковых ветвей для термоэлектрического модуля, характеризующийся тем, что осуществляют изготовление стержней из термоэлектрического материала методом горячей экструзии, после чего проводят подготовку боковой поверхности стержней, затем на боковую поверхность стержней наносят методом катодного или анодного электроосаждения лакокрасочную водную композицию с фторкаучуком с получением защитного полимерного покрытия, далее проводят промывку и термоотверждение стержней, и режут стержни с получением полупроводниковых ветвей Р и N типов заданной длины, после чего на торцевые поверхности полученных полупроводниковых ветвей наносят антидиффузионное металлическое покрытие таким образом, чтобы кромка касалась защитного полимерного покрытия, не пересекая его.
2. Способ по п.1, характеризующийся тем, что стержни, изготовленные методом горячей экструзии, могут быть выполнены круглого или квадратного или прямоугольного поперечного сечения.
3. Способ по п.1, характеризующийся тем, что подготовку боковых поверхностей стержней производят путем их обезжиривания, декапирования, протравливания, промывки обессоленной водой и обработки растворителями.
4. Способ по п.1, характеризующийся тем, что время электроосаждения лакокрасочной водной композиции составляет 60-120 с.
5. Способ по п.1, характеризующийся тем, что промывку стержней после нанесения покрытия проводят в обессоленной воде, а термоотверждение осуществляют в печи при температуре 180-220°C в течение 10-30 мин.
6. Способ по п.1, характеризующийся тем, что толщина полимерного покрытия боковой поверхности стержней составляет 5-23 мкм.
7. Способ по п.1, характеризующийся тем, что покрытие ветвей N-типа отличается по цвету от покрытия ветвей P-типа.
8. Способ по п.1, характеризующийся тем, что антидиффузионное металлическое покрытие на торцы полученных полупроводниковых ветвей наносят комбинированным методом путем последовательного чередования гальванического и химического слоев.
9. Термоэлектрический модуль однокаскадный или многокаскадный, содержащий полупроводниковые ветви N- и P-типов проводимости, расположенные параллельно и не касающиеся друг друга, при этом торцы полупроводниковых ветвей соединены коммутационными шинами в электрическую цепь так, что внешними сторонами коммутационные шины присоединяются к теплообменным пластинам, отличающийся тем, что полупроводниковые ветви N- и P-типа изготовлены способом по п.1.